" 몰드 의 좌측 의 각 캐비 티 ( 32 ) 는 이 형제 로서 작용 하 는 메틸 알콜 중 의 0 . 1 % 의 땅콩 유로 된 박 층 으로 코팅 되 었 다 . 몰드 의 우측 의 각 캐비 티 는 처리 되 지 않 은 채 로 유지 되 며 이 형제 가 전혀 없 다 . 메틸 알콜 중 의 0 . 1 % 의 땅콩 유로 처리 된 폴리프로필렌 제작 공구 는 대략 35 dynes / ㎝ 의 표면 에너지 를 가졌으며 결국 전구 연마 입자 들 이 거의 파쇄 되 지 않 았 다 . 몰드 이형제 를 전혀 사용 하 지 않 는 처리 되 지 않 은 공구 는 대략 32 dynes / ㎝ 의 습윤 장력 을 가져서 결국 전구 연마 입자 들 의 거의 전부 를 파쇄 시켰 다 . 바람직 하 게 는 제작 공구 의 접촉 표면 의 습윤 장력 은 약 33 dynes / ㎝ 미만 이 다 . 습윤 장력 은 에너 콘 인 더스트 리즈 코오 포레이 션 ( Enercon Industries Corporation ) 에서 제조 하 는 습윤 장력 시험액 을 사용 하 여 측정 할 수 있 다 . ASTM D 2578 - 04 a 의 "" 폴리에틸렌 및 폴리프로필렌 막 의 습윤 장력 의 표준 시험법 ( Standard Test Method for Wetting Tension of Polyethylene and Polypropylene Films ) "" 에 따라서 시험액 을 제작 공구 위 에 펼쳐 도포 하 기 위해 시험액 은 면봉 을 사용 하 여 도포 된다 . "